(57)【特許請求の範囲】
【請求項１】
ゴム層に補強層を埋設したベルト本体の少なくとも表面側に、裏面に接着用ゴムをすり込んだ帆布層を設けたコンベヤベルトにおいて、前記帆布層の綿糸または混綿糸からなるタテ糸とヨコ糸の単位面積当たりの使用重量比（タテ糸／ヨコ糸）を１．１〜４．１の範囲に設定し、かつ下記式でそれぞれ求められるタテ糸とヨコ糸のカバーファクター値Ｋの合計を４３００〜４５００にしたコンベヤベルト。
Ｋ＝（Ｄ／糸の比重）1/2 ×糸密度
但し、Ｄ：デニール糸密度：本/5cm
【請求項２】
前記帆布層を前記ベルト本体の裏面側にも配置した請求項１に記載のコンベヤベルト。
【請求項３】
補強繊維を含んだ水硬性のスラリーを搬送中に帯状体に成型するのに使用される請求項１または２に記載のコンベヤベルト。
【発明の詳細な説明】
【０００１】
【発明の属する技術分野】
本発明は、コンベヤベルトに関し、更に詳しくは、水硬性のスラリーなどを載せる帆布層表面の平坦性、ゴムの裏抜け、耐挫屈性を共に満足させるようにしたコンベヤベルトに関する。
【０００２】
【従来の技術】
例えば、補強繊維を含んだ水硬性のスラリーを帯状体に成型し、それを所定の寸法に切断した後、加熱焼結して屋根瓦や壁板材などを製造する際に、ベルト本体の表面に帆布層を設けたコンベヤベルトが用いられている。補強繊維を含んだ水硬性のスラリーがこのコンベヤベルト上で搬送されながら帯状体に成型されるようになっている。
【０００３】
このようなコンベヤベルトは、水硬性のスラリーが載置される表面の帆布層において、帆布層の表面が均一な平坦性を有すること、ゴムが帆布層表面に裏抜けしないこと、プーリーに対する追従性があり挫屈し難いことなどの特性が求められている。
帯状体の成型中に、スラリーが帆布層表面に付着するため、リターン側をコンベヤベルトが通過する際にスクレーパーで付着物を削ぎ落としながら帆布層表面が水洗いされる。その時、帆布層の表面に凹凸があると、その部分にスクレーパーが繰り返し当たるため、早期に糸切れを発生するので、均一な平坦性が要求されるのである。
【０００４】
また、帆布層はその裏面にすり込まれたゴムを介してベルト本体に接着するようにしている。そのゴムすり込みの際に、ゴムが裏抜けして表面まで出ると、帆布層が水を含み難くなるため、ゴムが帆布層表面に裏抜けしないことが求められるのである。この特性は、織密度を高くすることにより得ることができるが、極端に高くすると、ヨコ糸の浮き上がりにより帆布層表面に凸部が生じるため、均一な平坦性を損なうことになる。
【０００５】
また、挫屈してベルトに曲がり癖が発生すると、帆布層表面の平坦性が失われるので、上述したようにスクレーパーにより表面が擦られて早く糸切れを発生し易くなる。これらの特性は一方を良くすると他方が悪くなる傾向にあり、同時に満足させることが難しいという問題があった。
【０００６】
【発明が解決しようとする課題】
本発明の目的は、水硬性のスラリーなどを載せる帆布層を有するコンベヤベルトにおいて、その帆布層表面の平坦性、ゴムの裏抜け、耐挫屈性を同時に満足させることが可能なコンベヤベルトを提供することにある。
【０００７】
【課題を解決するための手段】
上記目的を達成する本発明は、ゴム層に補強層を埋設したベルト本体の少なくとも表面側に、裏面に接着用ゴムをすり込んだ帆布層を設けたコンベヤベルトにおいて、前記帆布層の綿糸または混綿糸からなるタテ糸とヨコ糸の単位面積当たりの使用重量比（タテ糸／ヨコ糸）を１．１〜４．１の範囲に設定し、かつ下記式でそれぞれ求められるタテ糸とヨコ糸のカバーファクター値Ｋの合計を４３００〜４５００にしたことを特徴とする。
【０００８】
Ｋ＝（Ｄ／糸の比重）1/2 ×糸密度
但し、Ｄ：デニール糸密度：本/5cm
このように水硬性のスラリーなどが載せられる帆布層の構造を上記のように特定し、タテ糸とヨコ糸の太さの関係と織密度との最適化を図るようにしたので、帆布層表面を平坦に形成することができると共に、帆布層裏面にすり込んだ接着用ゴムが表面に抜け出るのを抑制することが可能になり、更にプーリーに対して容易に追従し、挫屈し難くすることができる。
【０００９】
【発明の実施の形態】
以下、本発明の構成について図に示す実施形態を参照して具体的に説明する。
図１は、本発明のコンベヤベルトの一例を示し、補強繊維を含んだ水硬性のスラリーを搬送中に帯状体に成型するのに使用されるものであって、１はベルト本体、２はゴム層、３は補強層、４は帆布層である。ゴム層２に２層の補強層３，３を埋設して帯状のベルト本体１が構成され、このベルト本体１の表面（ベルトをエンドレス状に接続した時の外側面）に帆布層４が設けられている。
【００１０】
帆布層４は、織られたタテ糸とヨコ糸の単位面積当たりの使用重量比（タテ糸／ヨコ糸）が１．１〜４．１の範囲に設定されている。この重量比が１．１より小さいと、タテ糸が蛇行（クリンプ）するタテ曲がり構造になり易くなるため、タテ糸が摩耗し易くなる。逆に４．１より大きいと、プーリー追従性が悪化し、挫屈が発生し易くなる。
【００１１】
また、帆布層４は、Ｋ＝（Ｄ／糸の比重）1/2 ×糸密度の式で定義されるカバーファクター値Ｋにおいて、タテ糸とヨコ糸のカバーファクター値Ｋの合計が４３００〜４５００の範囲になっている。但し、式におけるＤはデニール（繊度）、糸密度は５cm幅当たりの糸の本数〔本/5cm〕である。カバーファクター値Ｋの合計が４３００未満では織密度が低下してゴムの裏抜けが発生し易くなる。逆に４５００を越えると織密度が密となり過ぎる結果、タテ糸の収縮によりヨコ糸に浮き上がりが発生し、平坦性が悪くなる。
【００１２】
このように本発明では、水硬性のスラリーなどが載置される帆布層４の構造を上記のように特定することにより、タテ糸とヨコ糸の太さの関係並びに織密度を最適にし、帆布層４の表面４ａの均一な平坦性を得ることができ、かつ接着用にすり込んだゴムが表面４ａまで抜ける、所謂、ゴムの裏抜けを抑えることができると共に、プーリーに対する追従性があって挫屈し難くすることができる。従って、ベルト耐久性を向上することができる。
【００１３】
本発明において、帆布層４の織組織としては、従来と同様にすることができ、例えば、平織やバスケット織にすることができる。それらの織方としては、シャトル織、レピア織のいずれであってよいが、好ましくはレピア織がよい。
合計のカバーファクター値は上述のようにしたタテ糸とヨコ糸における各カバーファクター値Ｋとしては、タテ糸が２１５０〜３６００、ヨコ糸が８６０〜２２５０の範囲にするのがよい。
【００１４】
タテ糸、ヨコ糸に使用される糸としては、綿糸や混綿糸が用いられる。混綿糸としては、綿とポリエチレンテレフタレート（ＰＥＴ）を混ぜたものなどを好ましく挙げることができる。上記実施形態では、表面側に帆布層４を配設する構造にしたが、本発明は、裏面側にも上述した構成の帆布層を配置する構造であってもよい。
【００１５】
【実施例】
図１に示す構成のコンベヤベルトにおいて、表１のように帆布層のタテ糸とヨコ糸の単位面積当たりの使用重量比（タテ糸／ヨコ糸）とカバーファクター値Ｋの合計を変えた本発明ベルト１〜６と比較ベルト１〜４とをそれぞれ作製した。各試験ベルトの肉厚は１５mmで共通である。なお、表１に帆布層のタテ糸とヨコ糸の材質、撚構造、織密度、使用重量も示す。
【００１６】
これら各試験ベルトを以下に示す測定条件により、耐挫屈性、平坦性の評価試験を行うと共に、各試験ベルトにおける帆布層のゴム裏抜けの評価試験を以下に示す条件により行ったところ、表１に示す結果を得た。
【００１７】
耐挫屈性
各試験ベルトを直径１００mm〜５００mmの範囲で５０mm毎に直径を変化させた各プーリーに巻き付けた時の追従性により、耐挫屈性を評価した。直径２００mmのプーリーに完全に追従したものを○、追従せずに挫屈したものを×と評価した。
【００１８】
平坦性
各試験ベルトにおいて、ヨコ糸の浮き現象とタテ糸の曲がり現象を目視により観察した。ヨコ糸に浮きが発生したもの、タテ糸の蛇行の振り幅がヨコ糸よりも極端に大きくなったもの（クリンプ）をそれぞれ×、それ以外の平坦性が良好なものを○と評価した。
【００１９】
ゴムの裏抜け
各試験ベルトに使用される帆布層の裏面に未加硫ゴムシートを配置し、０．２５ＭPaの圧力で２０分プレス加硫を行った後、帆布層の表面からゴムが滲み出ないものを○、滲み出たものを×と評価した。
【００２０】
【表１】
0003945892.tif 000002
【００２１】
表１から明らかなように、帆布層のタテ糸とヨコ糸の単位面積当たりの使用重量比とカバーファクター値Ｋの合計を特定した本発明ベルトは、耐挫屈性、平坦性、帆布層の耐ゴム裏抜け性がいずれも良好であることが判る。
【００２２】
【発明の効果】
上述したように本発明は、ベルト本体の表面側に設けた帆布層のタテ糸とヨコ糸の単位面積当たりの使用重量比と、タテ糸とヨコ糸のカバーファクター値の合計値を上記のように特定したので、帆布層表面の平坦性、ゴムの裏抜け、耐挫屈性を同時に満足することができる。
【図面の簡単な説明】
【図１】本発明のコンベヤベルトの一例をベルト幅方向縦断面で示す要部断面図である。
【符号の説明】
１  ベルト本体                    ２  ゴム層
３  補強層                        ４  帆布層
４ａ  表面
【図１】
0003945892.tif 000003